(57)【要約】式（Ｉ）（式中、ｍ、ｎ、ｐ、およびｑは、正の整数であり、ｍ＊ｐ＝ｎ＊ｑであり、Ｑｍ＋は、有機オニウムであり、少なくとも１つのＡｑ−が、式（ＩＩ）2008524375.tif 000017（式中、Ｒはそれぞれ独立して、Ｈ、ハロ、アルキル、アリール、アラルキル、またはシクロアルキルであり、かつハロゲン化、フッ素化、または過フッ素化されていてもよく、ＲおよびＲ’基のうちの２つ以上が共に環を形成し得、Ｒ基がそれぞれ独立して、１つまたは複数のヘテロ原子を含有し得、Ｒ’がハロであることができないという条件でＲ’はＲと同じであり得る）から選択されるという条件で、Ａｑ−は、アニオンである）のカチオンおよびアニオンを含有する、硬化剤組成物。この硬化剤を含有するフルオロポリマー組成物、フルオロポリマーを製造する方法、および硬化性または硬化されたフルオロポリマー組成物を含有するフルオロポリマー物品も提供される。
2008524375.tif 000002
【特許請求の範囲】
【請求項１】
式Ｉ：
Ａｎｑ−Ｑｐｍ＋（Ｉ）
（式中、ｍ、ｎ、ｐ、およびｑは、正の整数であり、ｍ＊ｐ＝ｎ＊ｑであり、Ｑｍ＋は、有機オニウムであり、少なくとも１つのＡｑ−が、式ＩＩ：
【化１】
2008524375.tif 000014
（式中、Ｒはそれぞれ独立して、Ｈ、ハロ、アルキル、アリール、アラルキル、またはシクロアルキルであり、かつハロゲン化、フッ素化、または過フッ素化されていてもよく、ＲおよびＲ’基のうちの２つ以上が共に環を形成し得、Ｒ基がそれぞれ独立して、１つまたは複数のヘテロ原子を含有し得、Ｒ’がハロであることができないという条件で、Ｒ’がＲと同じであり得る）から選択されるという条件で、Ａｑ−は、アニオンである）のカチオンおよびアニオンを含有する硬化剤組成物。
【請求項２】
各ＲがＦであり、Ｒ’が、Ｈ、フェニル、メトキシフェニル、トルイル、フェノキシ、フルオロフェニル、トリフルオロメチルフェニル、およびＣＦ３から選択される、請求項１に記載の組成物。
【請求項３】
テトラアルキルアンモニウム２−フェニル−１，１，１，３，３，３ヘキサフルオロイソプロパノエート、テトラアルキルアンモニウム１，１，１，３，３，３ヘキサフルオロイソプロパノエート、テトラブチルホスホニウム２−フェニル−１，１，１，３，３，３ヘキサフルオロイソプロパノエート、テトラブチルホスホニウム１，１，１，３，３，３ヘキサフルオロイソプロパノエート、テトラブチルホスホニウム２−メトキシフェニル−１，１，１，３，３，３ヘキサフルオロイソプロパノエート、およびテトラブチルホスホニウム２−ｐ−トルイル−１，１，１，３，３，３ヘキサフルオロイソプロパノエートから選択される、請求項１に記載の硬化剤組成物。
【請求項４】
式ＩＩＩ：
【化２】
2008524375.tif 000015
（式中、Ｒｆはそれぞれ独立して、Ｒ−ＣＦ２または炭素原子１〜８個を有するパーフルオロアルキル基であり、Ｒは、Ｈ、ハロ、炭素原子８個までを有するアルキル、アリール、またはシクロアルキルであり、かつハロゲン化、フッ素化、または過フッ素化されていてもよく、かつヘテロ原子を含有することができ、Ｘは、結合性基であり、ｎは、正の整数である）
のアニオンを含有するフルオロエラストマーに適している硬化剤組成物。
【請求項５】
各ＲｆがＣＦ３である、請求項４に記載の組成物。
【請求項６】
請求項１に記載の組成物を含むフルオロポリマー。
【請求項７】
窒素含有硬化部位を含むフルオロエラストマー；ならびに
式Ｉ：
Ａｎｑ−Ｑｐｍ＋（Ｉ）
（式中、ｍ、ｎ、ｐ、およびｑが正の整数であり、ｍ＊ｐ＝ｎ＊ｑであり、Ｑが、Ｈまたは第Ｉ族または第ＩＩ族の金属であるか、またはＱｍ＋が、有機オニウムであり、少なくとも１つのＡｑ−が、式ＩＩ：
【化３】
2008524375.tif 000016
（式中、Ｒはそれぞれ独立して、Ｈ、ハロ、アルキル、アリール、アラルキル、またはシクロアルキルであり、かつハロゲン化、フッ素化、または過フッ素化されていてもよく、ＲおよびＲ’基のうちの２つ以上が共に環を形成し得、Ｒ基がそれぞれ独立して、１つまたは複数のヘテロ原子を含有し得、Ｒ’がハロであることができないという条件でＲ’はＲと同じであり得る）から選択されるという条件で、Ａｑ−がアニオンである）のカチオンおよびアニオン；
を含むフルオロエラストマー組成物。
【請求項８】
前記カチオンが、第Ｉ族および第ＩＩ族の金属イオンからなる群から選択される、請求項７に記載の組成物。
【請求項９】
前記カチオンが、ナトリウム、セシウム、カルシウム、およびマグネシウムから選択される、請求項７に記載の組成物。
【請求項１０】
ＱがＨであり、かつ任意に有機塩基または無機塩基をさらに含む、請求項７に記載の組成物。
【請求項１１】
カチオン成分および／またはアニオン成分の前駆物質が、組成物に提供される、請求項７に記載の組成物。
【請求項１２】
前記カチオンおよび／または前記アニオンが、任意に、組成物中で遊離アルコール前駆物質を適切な塩基と反応させることによってインサイチュで生成され、前記塩基が任意に、Ｃａ（ＯＨ）２および／またはＭｇＯから選択される、請求項７に記載の組成物。
【請求項１３】
請求項１に記載の硬化剤組成物と、ニトリル含有硬化部位モノマーであることができる、窒素含有硬化部位モノマーの共重合単位を有する、過フッ素化されていてもよい、フルオロエラストマーとを含むフルオロエラストマー組成物。
【請求項１４】
前記フルオロエラストマーがさらに、充填剤を含有し、任意に前記充填剤が、ＰＴＦＥおよび／またはパーフルオロアルコキシ（ＰＦＡ）から選択される、請求項１３に記載のフルオロエラストマー組成物。
【請求項１５】
前記フルオロエラストマーが、テトラフルオロエチレンおよびパーフルオロアルキルビニルエーテル、パーフルオロアルコキシビニルエーテル、パーフルオロアルケンエーテル、および／またはパーフルオロアルコキシアルケンエーテルの共重合単位を含む、請求項１３に記載のフルオロエラストマー組成物。
【請求項１６】
前記フルオロエラストマーが、テトラフルオロエチレン、フッ素化コモノマー、および任意に１種または複数種のパーフルオロビニルエーテルから誘導される共重合単位を含む、請求項１３に記載の組成物。
【請求項１７】
前記フッ素化コモノマーが、パーフルオロオレフィン、部分フッ素化オレフィン、非フッ素化オレフィン、フッ化ビニリデン、およびその組み合わせから選択される、請求項１６に記載の組成物。
【請求項１８】
前記硬化部位モノマーが、式ＣＦ２＝ＣＦＯ（ＣＦ２）ＬＣＮ；ＣＦ２＝ＣＦＯ（ＣＦ２）ｕＯＣＦ（ＣＦ３）ＣＮ；ＣＦ２＝ＣＦＯ［ＣＦ２ＣＦ（ＣＦ３）Ｏ］ｑ（ＣＦ２Ｏ）ｙＣＦ（ＣＦ３）ＣＮ；またはＣＦ２＝ＣＦ［ＯＣＦ２ＣＦ（ＣＦ３）］ｒＯ（ＣＦ２）ｔＣＮ；（式中、Ｌ＝２〜１２；ｑ＝０〜４；ｒ＝１〜２；ｙ＝０〜６；ｔ＝１〜４；およびｕ＝２〜６）；パーフルオロ（８−シアノ−５−メチル−３，６−ジオキサ−１−オクテン）、およびＣＦ２＝ＣＦＯ（ＣＦ２）５ＣＮの化合物から選択される、請求項１３に記載の組成物。
【請求項１９】
フルオロポリマー充填剤、カーボンブラック、およびその組み合わせから任意に選択される充填剤をさらに含む、請求項１３に記載の組成物。
【請求項２０】
更なる硬化剤をさらに含む組成物であって、任意に、前記更なる硬化剤が、アンモニア発生化合物、置換トリアジン誘導体、非置換トリアジン誘導体、過酸化物、ビス−アミノフェノール、ビス−アミドオキシム、有機スズ化合物、またはアミジン、ビス−アミジン、トリス−アミジン、もしくはテトラ−アミジン、またはその塩から選択される、請求項１３に記載の組成物。
【請求項２１】
請求項７に記載のフルオロポリマー組成物を含有する成形物品。
【請求項２２】
請求項１３に記載のフルオロポリマー組成物を含有する成形物品。
【請求項２３】
少なくとも約３５％、４０％、４５％、５０％、５５％、６０％、６５％、７０％、７５％、８０％、８５％、９０％、および９５％から選択される可視光線透過率を有する、請求項２２に記載の物品。
【請求項２４】
約６５％、６０％、５５％、５０％、４５％、４０％、３５％、３０％、２５％、および２０％未満から選択される、２３０℃以上で７０時間後の圧縮永久ひずみ値、または約６５％、６０％、５５％、５０％、４５％、および４０％未満から選択される、３００℃以上で７０時間後の圧縮永久ひずみ値を有する、請求項２２に記載の物品。
【請求項２５】
パーフルオロオレフィン、部分フッ素化オレフィン、非フッ素化オレフィン、フッ化ビニリデン、パーフルオロアルケンエーテル、およびその組み合わせからなる群から選択されるモノマーから誘導される共重合単位を有するフルオロポリマーをさらに含む、請求項１３に記載の組成物。
【請求項２６】
アンモニウム塩、アンモニア発生化合物、置換トリアジン誘導体、非置換トリアジン誘導体、任意に共架橋剤を有する過酸化物、ビス−アミノフェノール、ビス−アミドオキシム、および有機スズ化合物、またはアミジン、ビス−アミジン、トリス−アミジン、もしくはテトラ−アミジン、またはその塩から選択される材料をさらに含む組成物であって、前記共架橋剤が任意に、トリアリルシアヌレート；トリアリルイソシアヌレート；トリ（メチルアリル）イソシアヌレート；トリス（ジアリルアミン）−ｓ−トリアジン；亜リン酸トリアリル；Ｎ，Ｎ−ジアリルアクリルアミド；ヘキサアリルホスホルアミド；Ｎ，Ｎ，Ｎ’，Ｎ’−テトラアルキルテトラフタルアミド；Ｎ，Ｎ，Ｎ’，Ｎ’−テトラアリルマロンアミド；トリビニルイソシアヌレート；２，４，６−トリビニルメチルトリシロキサン；およびトリ（５−ノルボルネン−２−メチレン）シアヌレートから選択される、請求項２５に記載の組成物。
【請求項２７】
請求項１に記載の硬化剤組成物と、過フッ素化されていてもよい、窒素含有硬化部位モノマーの共重合単位を有するフルオロエラストマーとを含有する混合物を形成する工程を含む、フルオロポリマー組成物を製造する方法。
【請求項２８】
（ａ）請求項２７に記載の混合物を提供する工程；
（ｂ）前記混合物を成形する工程；
（ｃ）前記成形混合物を硬化して、物品を形成する工程；および任意に、前記物品を後硬化する工程；
を含む、フルオロポリマー物品を製造する方法。
【請求項２９】
硬化剤の前駆物質が、前記混合物に添加される、請求項２８に記載の方法。
【請求項３０】
請求項７に記載の組成物を含有する混合物を形成する工程を含む、フルオロポリマー組成物を製造する方法。
【請求項３１】
（ａ）請求項３０に記載の組成物を含有する混合物を形成する工程；
（ｂ）前記混合物を成形する工程；
（ｃ）前記成形混合物を硬化して、物品を形成する工程；および任意に、前記物品を後硬化する工程；
を含む、フルオロポリマー物品を製造する方法。
【請求項３２】
カチオンおよびアニンを提供する工程を含む、請求項１に記載の硬化剤を製造する方法であって、前記アニオンが：
（ｉ）親アルコールを塩基と反応させる工程であって、前記塩基が任意に、テトラアルキルホスホニウムまたは水酸化アンモニウムから選択される工程；または
（ｉｉ）親アルコールを、任意にナトリウムメトキシドから選択される金属水酸化物または金属アルコキシドと反応させ、任意に塩化オニウムから選択されるオニウムハロゲン化物を溶媒中で添加し、任意に塩を析出させる工程；
によって調製される、方法。
【請求項３３】
カチオンおよびアニンを提供する工程を含む、請求項４に記載の硬化剤を製造する方法であって、前記アニオンが：
（ｉ）親アルコールを塩基と反応させる工程であって、前記塩基が任意に、テトラアルキルホスホニウムまたは水酸化アンモニウムから選択される工程；または
（ｉｉ）親アルコールを、任意にナトリウムメトキシドから選択される金属水酸化物または金属アルコキシドと反応させ、任意に塩化オニウムから選択されるオニウムハロゲン化物を溶媒中で添加し、任意に塩を析出させる工程；
によって調製される、方法。
【発明の詳細な説明】
【技術分野】
【０００１】
本発明は、硬化剤組成物ならびに硬化性および硬化されたフルオロポリマー組成物、フルオロポリマー組成物を製造する方法、およびフルオロポリマー物品に関する。フルオロポリマー物品は、透明であり得、または水晶のように透明でさえあり得る。
【背景技術】
【０００２】
背景
フルオロエラストマーは硬化または架橋され、一般に、高温および苛酷な化学的環境に対して耐性がある。フルオロエラストマーは特に、高温および／または腐蝕性物質にさらされるシステムにおけるシール、ガスケット、および成形品として有用である。大部分の極限条件に対する耐性が必要とされるシール用途では、過フッ素化エラストマーが使用される。かかる部品は、特に自動車、化学処理、半導体、航空宇宙、および石油産業などの用途で使用される。
【０００３】
フルオロエラストマーは、硬化剤または触媒の存在下で硬化を促進するための硬化部位成分を含有する場合が多い。パーフルオロエラストマーにおいて使用される有用な硬化部位成分の種類としては、それに対して有機スズ触媒が硬化成分として使用されている、ニトリル基含有モノマーが挙げられる。しかしながら、かかる触媒は、硬化製品中に好ましくない抽出性金属残留物を残す場合があり、環境上の理由から望ましくない。アンモニア発生化合物もフルオロエラストマー中の硬化システム成分として使用されているが、これらの硬化システムは、加工中のレオロジー制御の望ましいレベルを欠いている。さらに、大部分の公知のフルオロエラストマーは、有色または不透明の材料に硬化される。数種類のフルオロエラストマーまたはパーフルオロエラストマーが、無色および／または透明であると述べられているが、外観は曇っているか、または乳白色である場合があり、シールへと製造された場合に、比較的低い温度（２００℃まで）で測定した時でさえ、かなり高い圧縮永久ひずみを有する。
【発明の開示】
【課題を解決するための手段】
【０００４】
要旨
一態様において、本発明は、次式Ｉ：
Ａｎｑ−Ｑｐｍ＋（Ｉ）
（式中、ｍ、ｎ、ｐ、およびｑは、正の整数であり、ｍ＊ｐ＝ｎ＊ｑであり、Ｑｍ＋は、有機オニウムであり、少なくとも１つのＡｑ−が、式ＩＩ：
【化４】
2008524375.tif 000003
（この式ＩＩにおいて、Ｒはそれぞれ独立して、Ｈ、ハロ、アルキル、アリール、アラルキル、またはシクロアルキルであり、かつハロゲン化、フッ素化、または過フッ素化されていてもよく、ＲおよびＲ’基のうちの２つ以上が共に環を形成し得、Ｒ基がそれぞれ独立して、１つまたは複数のヘテロ原子を含有し得、Ｒ’がハロであることができないという条件でＲ’がＲと同じであり得る）から選択されるという条件で、Ａｑ−は、アニオンである）のカチオンおよびアニオンを含有する硬化剤組成物に関する。
【０００５】
他の態様において、本発明は、式ＩＩＩ：
【化５】
2008524375.tif 000004
（この式ＩＩＩにおいて、Ｒｆはそれぞれ独立して、Ｒ−ＣＦ２または炭素原子１〜８個を有するパーフルオロアルキル基であり、Ｒは、Ｈ、ハロ、炭素原子８個までを有するアルキル、アリール、またはシクロアルキルであり、かつハロゲン化、フッ素化、または過フッ素化されていてもよく、かつヘテロ原子を含有することができ、Ｘは、非フッ素化、部分フッ素化、または過フッ素化された結合性基であり、ｎは、正の整数である）
のアニオンを含有するフルオロエラストマーに適している硬化剤組成物に関する。
【０００６】
他の態様において、本発明は、上述のような硬化剤組成物を製造する方法であって、カチオンおよびアニオンを提供する工程を含み、そのアニオンが、親アルコールとテトラアルキルホスホニウムまたは水酸化アンモニウムなどの塩基とを反応させることによって調製される、方法に関する。他の態様において、アニオンは、親アルコールと、金属水酸化物または金属アルコキシド、例えばナトリウムメトキシドとを反応させ、メタノールなどの溶媒中の塩化オニウムなどのオニウムハロゲン化物を添加し、任意に、得られたハロゲン化物塩を析出させることによって誘導することができる。
【０００７】
他の態様において、本発明は、窒素含有硬化部位を含有するフルオロエラストマー；および式Ｉ：
Ａｎｑ−Ｑｐｍ＋（Ｉ）
（式中、ｍ、ｎ、ｐ、およびｑが正の整数であり、ｍ＊ｐ＝ｎ＊ｑであり、Ｑが、Ｈまたは第Ｉ族または第ＩＩ族の金属であるか、またはＱｍ＋が、有機オニウムであり、少なくとも１つのＡｑ−が、式ＩＩ：
【化６】
2008524375.tif 000005
（この式ＩＩにおいて、Ｒはそれぞれ独立して、Ｈ、ハロ、アルキル、アリール、アラルキル、またはシクロアルキルであり、かつハロゲン化、フッ素化、または過フッ素化されていてもよく、ＲおよびＲ’基のうちの２つ以上が共に環を形成し得、Ｒ基がそれぞれ独立して、１つまたは複数のヘテロ原子を含有し得、Ｒ’がハロであることができないという条件でＲ’がＲと同じであり得る）から選択されるという条件で、Ａｑ−がアニオンである）のカチオンおよびアニオン；を含むフルオロエラストマー組成物に関する。
【０００８】
他の態様において、本発明は、窒素含有硬化部位モノマーの共重合単位を有するフルオロエラストマーを含む、上述の硬化剤組成物の混合物を形成する工程を含む、フルオロポリマー組成物の製造に関し、そのフルオロエラストマーは、過フッ素化されていてもよいし、またはされていなくてもよい。本発明は、上述のフルオロポリマー組成物の混合物を成形する工程と、成形された混合物を硬化して物品を形成する工程と、任意にその物品を後硬化する工程とを含むフルオロポリマー物品の製造に関する。
【０００９】
本発明は、シート、フィルム、ホース、ガスケット、およびＯリングなどの硬化性または硬化された組成物を含有する物品も提供する。本発明は特に、高温にて優れた物理的性質および低い圧縮永久ひずみを有する物品に対して望ましい。一部の実施形態では、本発明の材料は、半透明であるか、または可視光などの光に対して透明でさえある。一部の実施形態では、本発明は、低い圧縮永久ひずみおよび他の望ましい物理的性質を有する、水晶のように透明なパーフルオロエラストマーを提供する。
【００１０】
本発明の硬化剤組成物は、例えば、ポリマー、特にフルオロエラストマーを硬化するのに適している。これらの硬化剤組成物は一般に、かかるフルオロエラストマーと共に、有機スズ化合物、アンモニア発生化合物、またはさらにはパーフルオロアジペートを硬化剤または触媒システムとして選択した場合に、窒素含有硬化部位モノマーを有するフルオロエラストマー、特にパーフルオロエラストマーの硬化に、耐熱性能特性などのいくつかの利点を提供する。特に、本発明のいくつかの態様は、いずれの公知の触媒よりも有効に、パーフルオロエラストマーにおいてトリアジン架橋を形成する種類の触媒を提供するか、または含む。
【００１１】
本発明のフルオロエラストマー組成物は一般に、かかる硬化部位モノマーと共に有機スズ化合物またはアンモニア発生化合物を触媒システムとして使用した場合に一般に達成される耐熱性能特性などの、窒素含有硬化部位モノマーを有するフルオロエラストマーの使用に伴う利点を維持する。同時に、本発明のフルオロエラストマー組成物は、公知の有機スズ化合物または他の公知の硬化触媒を使用して製造された材料と比較して、より良い圧縮永久ひずみ値など、向上した特性を示し得る。
【００１２】
本発明の組成物は特に、高温曝露および／または苛酷な化学的曝露が考えられる用途において望ましい。一部の実施形態では、本発明の組成物は、その高純度および高品質に相応な純粋な（ｐｒｉｓｔｉｎｅ）外観を提供する。
【００１３】
本発明の実施形態の詳細は、以下の説明に記述される。本発明の他の特徴、目的、および利点は、以下の説明および特許請求の範囲から理解されよう。
【発明を実施するための最良の形態】
【００１４】
詳細な説明
本発明の硬化剤組成物は、カチオンおよびアニオンを含む。さらに詳しくは、硬化剤組成物は、式Ｉ：
Ａｎｑ−Ｑｐｍ＋（Ｉ）
のアニオンを含有する。この式中、ｍ、ｎ、ｐ、およびｑは、正の整数であり、電荷がバランスをとるように、ｍ＊ｐ＝ｎ＊ｑである。さらに、Ｑｍ＋は、有機オニウムであり、Ａｑ−は、アニオンである。少なくとも１つのＡｑ−は、式ＩＩ：
【化７】
2008524375.tif 000006
（この式ＩＩにおいて、Ｒはそれぞれ独立して、Ｈ、ハロ、アルキル、アリール、アラルキル、またはシクロアルキルであり、かつハロゲン化、フッ素化、または過フッ素化されていてもよく、ＲおよびＲ’基のうちの２つ以上が共に環を形成し得、Ｒ基がそれぞれ独立して、１つまたは複数のヘテロ原子を含有し得、Ｒ’がハロであることができないという条件でＲ’がＲと同じであり得る）から選択される。特定の理論によって束縛されないが、Ｒ’をハロ基であるとすると、その結果、それはハロゲン化物アニオンとして追い出され、その後、親アルコキシドがカルボニル化合物へと変換されると考えられる。
【００１５】
例えば、各Ｒは、アニオンの中心炭素が２つのパーフルオロメチル基に結合するようにＦであることができる。さらに、Ｒ’は、Ｈ、フェニル、メトキシフェニル、トルイル、フェノキシ、フルオロフェニル、トリフルオロメチルフェニル、およびＣＦ３からなる群から選択することができる。
【００１６】
さらに詳しくは、アニオンは、置換または非置換であることができる。その例としては、テトラアルキルアンモニウム２−フェニル−１，１，１，３，３，３ヘキサフルオロイソプロパノエート、テトラアルキルアンモニウム１，１，１，３，３，３ヘキサフルオロイソプロパノエート、テトラブチルホスホニウム２−フェニル−１，１，１，３，３，３ヘキサフルオロイソプロパノエート、テトラブチルホスホニウム１，１，１，３，３，３ヘキサフルオロイソプロパノエート、テトラブチルホスホニウム２−メトキシフェニル−１，１，１，３，３，３ヘキサフルオロイソプロパノエート、およびテトラブチルホスホニウム２−ｐ−トルイル−１，１，１，３，３，３ヘキサフルオロイソプロパノエートが挙げられる。
【００１７】
他の実施形態において、本発明は、式ＩＩＩ：
【化８】
2008524375.tif 000007
（この式ＩＩＩにおいて、Ｒｆはそれぞれ独立して、Ｒ−ＣＦ２または炭素原子１〜８個を有するパーフルオロアルキル基であり、Ｒは、Ｈ、ハロ、炭素原子８個までを有するアルキル、アリール、またはシクロアルキルであり、かつハロゲン化、フッ素化、または過フッ素化されていてもよく、かつヘテロ原子を含有することができ、Ｘは、非フッ素化、部分フッ素化、または過フッ素化された結合性基であり、ｎは、正の整数である）のアニオンを含有するフルオロエラストマーに適した硬化剤組成物を提供する。結合性基は、アリール、低級アルキレン（例えば、Ｃ１−Ｃ１０）であることができ、ヘテロ原子を含有し得る。結合性基は、ハロ、低級アルキル（炭素原子１〜約１０個を有する）で置換されてもよい。この硬化剤では、１つまたは複数のカチオンを使用して、電荷のバランスをとることができる。以下に記載のように、任意の適切なカチオンを使用することができる。
【００１８】
他の実施形態において、本発明は、カチオンと、式ＩＶ：
【化９】
2008524375.tif 000008
（この式ＩＶにおいて、Ｒｆはそれぞれ独立して、Ｒ−ＣＦ２または炭素原子１〜８個を有するパーフルオロアルキル基である）のアニオンと、を含有するフルオロエラストマーに適した硬化剤組成物を提供する。さらに、この式において、Ｒは、Ｈ、ハロ、炭素原子８個までを有するアルキル、アリール、またはシクロアルキルであり、かつハロゲン化、フッ素化、または過フッ素化されていてもよく、かつヘテロ原子を含有し得る。さらに、アリール基は、例えば、ハロ、低級アルキル（例えば、Ｃ１−Ｃ１０）で置換されてもよく、ヘテロ原子を含有し得る。
【００１９】
硬化剤組成物はさらに、有機塩基または無機塩基も含み得る。本発明の硬化剤組成物は、多くの形状で提供することができ、例えば、そのカチオンおよび／またはアニオンは、組成物全体において１種または複数種の遊離アルコール前駆物質を適切な塩基と反応させることなどによって、インサイチュで生成することができる。適切な塩基としては、例えば、Ｃａ（ＯＨ）２、ＭｇＯ、およびその組み合わせが挙げられる。さらに、硬化剤がインサイチュで形成するように、かつ／または硬化剤の有効な成分が、フルオロエラストマーの粉砕などの通常のフルオロポリマー作業中に生じるように、硬化剤の前駆物質が、フルオロポリマー組成物中に提供され得る。さらに詳しくは、硬化剤組成物を生じさせる前駆物質は、カチオン成分および／またはアニオン成分を別々にフルオロポリマー組成物中に添加することによって合わせることができる。
【００２０】
これらの本発明の硬化剤組成物を使用して、例えば、以下に記載されるように、フルオロポリマーを硬化または架橋することができる。このように、これらの硬化剤は、フルオロエラストマーまたはパーフルオロエラストマーと混合することができる。
【００２１】
他の実施形態において、本発明は、ここで記述されるように、硬化剤と共に窒素含有硬化部位モノマーから誘導される共重合単位を有するフルオロエラストマーを含むフルオロエラストマー組成物を提供する。この硬化剤は、式Ｉ（上記）（式中、ｍ、ｎ、ｐ、およびｑが正の整数であり、ｍ＊ｐ＝ｎ＊ｑであり、Ｑが、Ｈまたは第Ｉ族または第ＩＩ族の金属イオンであるか、またはＱｍ＋が、有機オニウムであり、少なくとも１つのＡｑ−が、式ＩＩ（上記）（式中、Ｒはそれぞれ独立して、Ｈ、ハロ、アルキル、アリール、アラルキル、またはシクロアルキルであり、かつハロゲン化、フッ素化、または過フッ素化されていてもよく、ＲおよびＲ’基のうちの２つ以上が共に環を形成し得、Ｒ基がそれぞれ独立して、１つまたは複数のヘテロ原子を含有し得、Ｒ’がハロであることができないという条件でＲ’がＲと同じであり得る）から選択されるという条件で、Ａｑ−は、アニオンである）のアニオンおよびカチオンを含有する。
【００２２】
本発明の一実施形態において、各ＲｆはＣＦ３である。本発明の他の実施形態において、式Ｉ中、ＱはＨである。
【００２３】
所望の結果を実質的に妨げない、あらゆるカチオンを使用することができる。例えば、カチオンは、有機カチオンまたは有機カチオンであることができる。一部の実施形態では、例として、カチオンは有機オニウムであり、またはカチオンは第Ｉ族および第ＩＩ族の金属イオン（元素周期表を参照）からなる群から選択される。他の実施形態において、本発明で好ましいカチオンとしては、ナトリウム、セシウム、カルシウム、マグネシウム、およびその組み合わせが挙げられる。一部の実施形態において、カチオンは、白色または透明なエラストマーのための硬化剤が得られるように選択される。
【００２４】
一部の実施形態において、フルオロポリマー組成物は、テトラフルオロエチレン（ＴＦＥ）、クロロトリフルオロエチレン（ＣＴＦＥ）、および／または式ＣＦ２＝ＣＦ−Ｒｆ１、ＣＦ２＝ＣＦ−Ｏ−Ｒｆ２、およびＣＨ２＝ＣＲ２（Ｒｆ１は、パーフルオロアルキルであり；Ｒｆ２は、パーフルオロアルキル、またはパーフルオロアルコキシであり；Ｒはそれぞれ独立して、Ｈ、Ｆ、Ｂｒ、Ｉ、Ｃｌ、または脂肪族基から選択される）によって示される１種または複数種のエチレン性不飽和モノマーから誘導される共重合単位を含み得る。一部の実施形態において、パーフルオロアルキル、パーフルオロアルコキシ、および脂肪族基は、Ｆ、Ｂｒ、Ｉ、またはＣｌの置換基を有し得る。一部の実施形態において、フルオロポリマー組成物は、パーフルオロアルキルビニルエーテル、パーフルオロアルコキシビニルエーテル、パーフルオロアルケンエーテル、および／またはパーフルオロアルコキシアルケンエーテルから誘導される共重合単位を含み得る。
【００２５】
適切なフルオロポリマーは、窒素含有硬化部位モノマー、および好ましくは、少なくとも２つの主要モノマーから誘導される共重合単位を含む。主要モノマーの適切な候補の例としては、パーフルオロオレフィン（例えば、テトラフルオロエチレン（ＴＦＥ）およびヘキサフルオロプロピレン（ＨＦＰ））、クロロトリフルオロエチレン（ＣＴＦＥ）、パーフルオロビニルエーテル（例えば、パーフルオロアルキルビニルエーテルおよびパーフルオロアルコキシビニルエーテル）、任意に、オレフィンなどの水素含有モノマー（例えば、エチレン、プロピレン等）、およびフッ化ビニリデン（ＶＤＦ）が挙げられる。かかるフルオロポリマーとしては、例えば、フルオロエラストマーゴムおよびパーフルオロエラストマーゴムが挙げられる。
【００２６】
フルオロポリマーがハロゲン化、好ましくは過フッ素化されたポリマーである場合、そのフルオロポリマーは、ＴＦＥおよび／またはＣＴＦＥ、任意にＨＦＰから誘導されるその共重合単位を少なくとも５０モルパーセント（モル％）含有する。フルオロポリマーの共重合単位のバランス（１０〜５０モル％）は、１種または複数種のパーフルオロビニルエーテルおよび窒素含有硬化部位モノマー（例えば、ニトリル含有ビニルエーテルまたはイミダート含有ビニルエーテル）で構成される。硬化部位モノマーは、エラストマーの約０．１〜約５モル％（さらに好ましくは、約０．３〜約２モル％）を占める。本発明は、パーフルオロエラストマーなどのパーフルオロポリマーを提供するのに特に有用である。
【００２７】
フルオロポリマーが過フッ素化ポリマーではない場合、フルオロポリマーは、ＴＦＥ、ＣＴＦＥ、および／またはＨＦＰから誘導されるその共重合単位を約５〜約９０モル％、ＶＤＦ、エチレン、および／またはプロピレンから誘導されるその共重合単位を約５〜約９０モル％、ビニルエーテルから誘導されるその共重合単位を約４０モル％まで、そして窒素含有硬化部位モノマーを約０．１〜約５モル％（さらに好ましくは、約０．３〜約２モル％）含有し得る。
【００２８】
本発明のフルオロエラストマー組成物は、その水素原子の半分未満がフッ素で置換されている、さらに好ましくは、その水素原子の４分の１未満がフッ素で置換されている、他の実施形態において非フッ素化である、水素含有Ｃ２−Ｃ９オレフィンと共に、式ＣＦ２＝ＣＦ−Ｒｆ（式中、Ｒｆは、フッ素またはＣ１−Ｃ８パーフルオロアルキルである）を有するモノマーなどのフッ素化モノマーの共重合単位から誘導される。一部の実施形態では、非フッ素化オレフィンが存在しない。
【００２９】
本発明において有用な水素含有オレフィンとしては、式ＣＸ２＝ＣＸ−Ｒのオレフィン（式中、Ｘがそれぞれ独立して、水素またはフッ素または塩素であり、Ｒは、水素、フッ素、またはＣ１−Ｃ１２、好ましくはＣ１−Ｃ３アルキルである）が挙げられる。好ましいオレフィンとしては、部分フッ素化モノマー（例えば、フッ化ビニリデン）または水素含有モノマー、例えば、α−オレフィンを含むオレフィン（例えば、エチレン、プロピレン、ブテン、ペンテン、ヘキセン等）が挙げられる。上記の材料の組み合わせも有用である。
【００３０】
過フッ素化ビニルエーテルもまた、本発明においてコモノマーとして適している。これらとしては、例えば、ＲｆＯＣＦ２ＯＣＦ＝ＣＦ２などのビニルホルマールを含む、ＣＦ２＝ＣＦ（ＣＦ２）ｍ−［Ｏ（ＣＦ２）ｐ］ｎ−ＯＲｆ（式中、Ｒｆは、酸素を含有することができ、Ｒｆは、酸素原子を含有し得、その結果、更なるエーテル結合を形成し得る、直鎖状または分岐状過フッ素化の脂肪族基であり、ｍとｎがどちらも０ではないという条件で、ｍは、０〜４であり、ｎは、０〜６であり、ｐは、１〜３である）などの過フッ素化ビニルエーテルを含む、米国特許第６，２５５，５３６号明細書および米国特許第６，２９４，６２７号明細書（ワーム（Ｗｏｒｍ）ら）に記載のモノマーが挙げられる。
【００３１】
かかるパーフルオロビニルエーテルとしては、例えば、ＣＦ２＝ＣＦＯＣＦ３、ＣＦ２＝ＣＦ−Ｏ−ＣＦ２−Ｏ−ＣＦ３、ＣＦ２＝ＣＦ−Ｏ−ＣＦ２−Ｏ−ＣＦ２ＣＦ３、ＣＦ２＝ＣＦ−Ｏ−ＣＦ２−Ｏ−ＣＦ２ＣＦ２ＣＦ３、ＣＦ２＝ＣＦＯＣＦ２ＣＦ２ＯＣＦ３、ＣＦ２＝ＣＦＯＣＦ２ＣＦ２ＣＦ２ＯＣＦ３、ＣＦ２＝ＣＦＯＣＦ２ＣＦ２ＣＦ３、ＣＦ２＝ＣＦ−Ｏ−ＣＦ２ＣＦ（ＣＦ３）−Ｏ−ＣＦ３、ＣＦ２＝ＣＦＯＣＦ２ＣＦ（ＣＦ３）ＯＣＦ２ＣＦ２ＣＦ３、ＣＦ２＝ＣＦ−Ｏ−ＣＦ２ＣＦ２−Ｏ−ＣＦ２−Ｏ−ＣＦ２−Ｏ−ＣＦ３、およびＣＦ２＝ＣＦＯＣＦ２ＣＦ（ＣＦ３）ＯＣＦ２ＣＦ（ＣＦ３）ＯＣＦ２ＣＦ２ＣＦ３が挙げられる。
【００３２】
さらに、本発明のフルオロポリマーは、米国特許第５，８９１，９６５号明細書（ワーム（Ｗｏｒｍ）およびグエラ（Ｇｕｅｒｒａ））および米国特許第６，２５５，５３５号明細書（シュルツ（Ｓｃｈｕｌｚ）ら）に記載のモノマーを含む、フルオロ（アルケンエーテル）モノマーの共重合単位を含み得る。かかるモノマーとしては、例えば、ＣＦ２＝ＣＦ（ＣＦ２）ｍ−Ｏ−Ｒｆ（式中、ｍは、１〜４の整数であり、Ｒｆは、酸素原子を含有し得、その結果、更なるエーテル結合を形成し得る、直鎖状または分岐状のパーフルオロアルキレン基であり、Ｒｆは、骨格に炭素原子１〜２０個、さらに好ましくは１〜１０個を含有し、Ｒｆは、更なる末端不飽和部位も含有し得る）が挙げられる。かかる酸素原子を含有するＲｆ基は、パーフルオロアルキレンオキシ基と呼ばれる。有用なモノマーとしては、次式：ＣＦ２＝ＣＦ−ＣＦ２−Ｏ−Ｒｆ（式中、Ｒｆは、このパラグラフにおいて上記で定義されている）によって示されるパーフルオロアリルエーテルが挙げられる。例示的なパーフルオロアルケンエーテル化合物としては、ＣＦ２＝ＣＦＣＦ２−Ｏ−ＣＦ３、ＣＦ２＝ＣＦＣＦ２−Ｏ−ＣＦ２−Ｏ−ＣＦ３、ＣＦ２＝ＣＦＣＦ２−Ｏ−ＣＦ２ＣＦ２−Ｏ−ＣＦ３、ＣＦ２＝ＣＦＣＦ２−Ｏ−ＣＦ２ＣＦ２−Ｏ−ＣＦ２−Ｏ−ＣＦ２ＣＦ３、ＣＦ２＝ＣＦＣＦ２−Ｏ−ＣＦ２ＣＦ２−Ｏ−ＣＦ２ＣＦ２ＣＦ２−Ｏ−ＣＦ３、ＣＦ２＝ＣＦＣＦ２−Ｏ−ＣＦ２ＣＦ２−Ｏ−ＣＦ２ＣＦ２−Ｏ−ＣＦ２−Ｏ−ＣＦ３、ＣＦ２＝ＣＦＣＦ２ＣＦ２−Ｏ−ＣＦ２ＣＦ２ＣＦ３からなる群から選択される化合物が挙げられる。
【００３３】
有用なフルオロポリマーの一例は、テトラフルオロエチレンおよび少なくとも１種類のパーフルオロアルキルビニルエーテルの主要モノマー単位で構成される。かかるコポリマーでは、共重合された過フッ素化エーテル単位は、ポリマー中に存在するモノマー単位全体の約１〜約６０モル％（さらに好ましくは、１０〜４０モル％）を占める。
【００３４】
１種または複数種の他のフルオロポリマーが、窒素含有硬化部位モノマーから誘導される共重合単位を有するフルオロポリマーに組み込まれ得る。さらに、１種または複数種の他のフルオロポリマー（１種または複数種のコポリマーを含み得る）は、窒素含有硬化部位モノマーから誘導される共重合単位を有するフルオロポリマー（コポリマーを含み得る）とブレンドされ得る。ブレンドおよび／またはコポリマーにおいて有用な他のかかるフルオロポリマーは、上述のアレイ（ａｒｒａｙ）全体を含み、かつホモポリマーおよび上記の共重合単位を含むコポリマーを含む。例えば、ポリテトラフルオロエチレン（ＰＴＦＥ）およびＰＦＡ（テトラフルオロエチレン−パーフルオロビニルエーテル）が有用である。その他のフルオロポリマーは、窒素含有硬化部位モノマーから誘導される共重合単位を欠いている場合があり、かつ／または選択された硬化剤システムに適応された反応部位を含み得る。例えば、ニトリル基を含有するモノマーなどの、窒素含有硬化部位モノマーから誘導される共重合単位をそれぞれが有する、２種類の異なるフルオロポリマーをブレンドして、本発明のフルオロポリマーを提供することができる。
【００３５】
他のフルオロポリマーを以下に記載のような他の硬化剤と共に含ませて、特定の特性を提供することができる。例えば、過酸化物硬化に適したフルオロポリマーおよび過酸化物硬化剤を含ませて、化学安定性を向上させることができる。かかるブレンドは、得られたブレンドの熱安定性と化学安定性のバランスがとれており、経済的な特典もまた提供し得る。これらの他の硬化剤を使用して、窒素含有硬化部位モノマーを欠いているフルオロポリマーを含ませる必要なく、窒素含有硬化部位モノマーを有するフルオロポリマーのブレンドを硬化することもできる。
【００３６】
窒素含有硬化部位モノマーを有するフルオロポリマーは好ましくは、本発明の組成物を欠いている比較用フルオロポリマーと比較して、向上した熱安定性を提供するのに十分な、フルオロポリマー全体の中での量を占める。この量は一般に、本発明におけるフルオロポリマー全体の少なくとも２５重量％（ｗｔ％）、さらに好ましくは５０重量％である。一部の実施形態では、フルオロポリマー成分は、窒素含有共重合単位を有するフルオロポリマーで完全に構成される。
【００３７】
有用なフルオロポリマーは、公知の方法によって調製することができる。例えば、重合プロセスは、水性乳化重合として、または有機溶媒における溶液重合として、モノマーをフリーラジカル重合することによって行うことができる。フルオロポリマーブレンドが望まれる場合、組み込みの好ましい経路は、選択された比でフルオロポリマーラテックスをブレンドし、続いて凝集させ、乾燥させることによる。
【００３８】
本発明のフルオロエラストマーにおける末端基の性質および量は様々であり得る。例えば、ポリマーは、ＡＰＳ／亜硫酸塩システムによって生成されたＳＯ３（−）末端基を含有することができ、またはポリマーは、ＡＰＳ開始剤システムによって生成されたＣＯＯ（−）末端基を含有し得、またはフルオロエラストマーは、「中性」、非イオン性末端基、例えば、フルオロスルフィン酸塩開始剤システム（米国特許第５，３７８，７８２号明細書および米国特許第５，２８５，００２号明細書）または有機過酸化物を使用することによって生成される末端基を有し得る。あらゆる種類の連鎖移動剤が、イオン性または極性の末端基の数を著しく減らすことができる。加工の改善のためなど、所望の場合には、ＳＯ３（−）などの強極性末端基の存在を最小限にすることができ、ＣＯＯ（−）または他の不安定な末端基の場合には、公知の後処理（例えば、脱炭酸、フッ素化後）によって量を減らすことができる。
【００３９】
本発明のフルオロポリマーは、フルオロポリマーを硬化することを可能にする、硬化部位成分を含有する。硬化部位成分は、部分フッ素化、または完全フッ素化部位であることができる。少なくとも１種類のフルオロポリマーの少なくとも１つの硬化部位成分は、窒素含有基を含む。本発明の硬化部位モノマーにおいて有用な窒素含有基の例としては、ニトリル、イミダート、アミジン、アミド、イミド、およびアミン−オキシド基が挙げられる。有用な窒素含有硬化部位モノマーとしては、ニトリル含有フッ化オレフィンおよびニトリル含有フッ素化ビニルエーテル、例えば：ＣＦ２＝ＣＦＯ（ＣＦ２）ＬＣＮ；ＣＦ２＝ＣＦＯ（ＣＦ２）ｕＯＣＦ（ＣＦ３）ＣＮ；ＣＦ２＝ＣＦ［ＯＣＦ２ＣＦ（ＣＦ３）］ｒＯ（ＣＦ２）ｔＣＮ；ＣＦ２＝ＣＦＯ［ＣＦ２ＣＦ（ＣＦ３）Ｏ］ｑ（ＣＦ２Ｏ）ｙＣＦ（ＣＦ３）ＣＮが挙げられ、式中、Ｌ＝２〜１２；ｑ＝０〜４；ｒ＝１〜２；ｙ＝０〜６；ｔ＝１〜４；ｕ＝２〜６である。かかるモノマーの代表的な例としては、ＣＦ２＝ＣＦＯ（ＣＦ２）３ＯＣＦ（ＣＦ３）ＣＮ、パーフルオロ（８−シアノ−５−メチル−３，６−ジオキサ−１−オクテン）、およびＣＦ２＝ＣＦＯ（ＣＦ２）５ＣＮ（ＭＶ５ＣＮ）が挙げられる。
【００４０】
本発明において有用な他の適切な硬化部位成分は、過酸化物硬化反応に関与することができる、ハロゲンを含有するフルオロポリマーまたはフッ素化モノマー材料である。かかるハロゲンは、フルオロポリマー鎖に沿って、かつ／または末端位置に存在する場合がある。一般に、ハロゲンは臭素またはヨウ素である。フルオロポリマー鎖に沿った位置にハロゲンを導入するのには、共重合が好ましい。この経路では、上記のフルオロポリマー成分の選択は、適切なフッ素化硬化部位モノマーと組み合わせられる。ブロモフルオロオレフィンまたはヨードフルオロオレフィンの例としては：ブロモジフルオロエチレン、ブロモトリフルオロエチレン、ヨードトリフルオロエチレン、１−ブロモ−２，２−ジフルオロエチレン、および４−ブロモ−３，３，４，４−テトラフルオロブテン−１等が挙げられ、ブロモフルオロビニルエーテルまたはヨードフルオロビニルエーテルの例としては：ＢｒＣＦ２ＯＣＦ＝ＣＦ２、ＢｒＣＦ２ＣＦ２ＯＣＦ＝ＣＦ２、ＢｒＣＦ２ＣＦ２ＣＦ２ＯＣＦ＝ＣＦ２、ＣＦ３ＣＦ（Ｂｒ）ＣＦ２ＯＣＦ＝ＣＦ２等が挙げられる。さらに、非フッ素化のブロモオレフィンまたはヨードオレフィン、例えば、臭化ビニルおよび４−ブロモ−１−ブテンを使用することができる。
【００４１】
フルオロポリマーの側鎖位置の硬化部位成分の量は一般に、約０．０５〜約５モル％（さらに好ましくは０．１〜２モル％）である。
【００４２】
硬化部位成分は、フルオロポリマー鎖の末端位置でも生じ得る。連鎖移動剤または開始剤を使用して、末端位置にハロゲンが導入される。一般に、適切な連鎖移動剤が、ポリマー調製中に反応媒体に導入されるか、または適切な開始剤から誘導される。
【００４３】
有用な連鎖移動剤の例としては、式ＲｆＺｘ（式中、Ｒｆは、過フッ素化されていてもよい、置換または非置換のＣ１−Ｃ１２フルオロアルキルラジカルであり、Ｚは、ＢｒまたはＩであり、ｘは、１または２である）を有する連鎖移動剤が挙げられる。臭素を含む具体的な例としては：ＣＦ２Ｂｒ２、Ｂｒ（ＣＦ２）２Ｂｒ、Ｂｒ（ＣＦ２）４Ｂｒ、ＣＦ２（Ｃｌ）Ｂｒ、ＣＦ３ＣＦ（Ｂｒ）ＣＦ２Ｂｒ等が挙げられる。
【００４４】
有用な開始剤としては、例えば、ＮａＯ２Ｓ（ＣＦ２）ｎＸ（式中、Ｘは、ＢｒまたはＩであり、ｎは、１〜１０である）が挙げられる。
【００４５】
フルオロポリマー中の末端位置の硬化部位成分の量は一般に、約０．０５〜約５モル％（さらに好ましくは０．１〜２モル％）である。
【００４６】
硬化部位成分の組み合わせもまた、本発明において有用である。例えば、過酸化物硬化反応に関与することができる、ハロゲンを含有するフルオロポリマーは、ニトリル基含有硬化部位成分などの窒素含有硬化部位成分もまた含有し得る。一般に、硬化部位成分全体の約０．１〜約５モル％（さらに好ましくは、約０．３〜約２モル％）がフルオロポリマーに組み込まれる。
【００４７】
有効量の硬化剤を使用して、フルオロポリマーが架橋される。硬化剤の量が少なすぎる場合、フルオロポリマーは、所望の物理的性質を得るのに十分に架橋しない場合があり、かつ／または望まれるよりもゆっくりと架橋する場合がある。硬化剤の量が多すぎる場合、フルオロポリマーは、望まれる以外の適合（ｃｏｍｐｌｉａｎｔ）しない材料へと架橋する場合があり、かつ／または望ましいプロセス条件に対して架橋するのが速すぎる場合がある。組成物の特定の成分の選択は、望まれる硬化剤の量に影響し得る。例えば、選択される充填剤の種類および／または量は、同様であるが、充填剤が添加されていない組成物と比べて、硬化を遅らせ得るか、または加速し得、そのため当業者には公知である、硬化剤の量の適切な調節が必要である。
【００４８】
フルオロポリマーの組成は、１種または複数種の硬化剤の望ましい量にも影響を及ぼす。例えば、窒素含有硬化部位モノマーの共重合単位を有するフルオロポリマーと、窒素含有硬化部位を欠く他のフルオロポリマーとのブレンドを使用する場合、有効量の第１選択硬化剤化合物を使用して、他のフルオロポリマーの架橋に使用される有効量の第２選択硬化剤化合物と共に窒素含有硬化部位モノマーから誘導される共重合単位を有するフルオロポリマーを架橋することができる。第１および第２の選択硬化剤は、同一または異なる組成を有し得る。つまり、一方または両方の選択硬化剤は、１つまたは両方のフルオロポリマーを架橋するように機能することができる。
【００４９】
一般に、複数の組成を含み得る、硬化剤の有効量は、重量ベースでゴム１００部につき硬化剤が少なくとも約０．１部（ｐｈｒ）、さらに好ましくは少なくとも約０．５ｐｈｒである。硬化剤の有効量は一般に、約１０ｐｈｒ未満（さらに好ましくは、約５ｐｈｒ未満）である。
【００５０】
フルオロポリマー組成物の硬化は、本発明の触媒と共に他の種類の硬化剤を使用することによって調節することもできる。かかる硬化剤の例は公知であり、ビス−アミノフェノール（例えば、米国特許第５，７６７，２０４号明細書および米国特許第５，７００，８７９号明細書）、ビス−アミドオキシム（例えば、米国特許第５，６２１，１４５号明細書）、およびアンモニウム塩（例えば、米国特許第５，５６５，５１２号明細書）が挙げられる。さらに、ヒ素、アンチモン、およびスズの有機金属化合物を使用することができる（例えば、米国特許第４，２８１，０９２号明細書および米国特許第５，５５４，６８０号明細書）。具体的な例としては、アリル−、プロパギル−、トリフェニル−、アレニル−、およびテトラフェニルスズおよびトリフェニルスズヒドロキシドが挙げられる。
【００５１】
本発明のフルオロエラストマー組成物は、上述の硬化剤とともに１種または複数種のアンモニア発生化合物を使用して硬化することができる。「アンモニア発生化合物」は、周囲条件で固体または液体であるが、硬化条件下でアンモニアを発生する化合物を含む。かかる化合物としては、例えば、ヘキサメチレンテトラミン（ウロトロピン）、ジシアンジアミド、および式Ａｗ＋（ＮＨ３）ｘＹｗ−の金属含有化合物（式中、Ａｗ＋は、Ｃｕ２＋、Ｃｏ２＋、Ｃｏ３＋、Ｃｕ＋、およびＮｉ２などの金属カチオンであり；ｗは、金属カチオンの価数に等しく；Ｙｗ−は、対イオン、一般にハロゲン化物イオン、硫酸イオン、硝酸イオン、酢酸イオン等であり；ｘは、１〜約７の整数である）が挙げられる。
【００５２】
次式：
【化１０】
2008524375.tif 000009
（式中、Ｒは、水素原子、または炭素原子１〜約２０個を有する置換もしくは非置換のアルキル基、アリール基、またはアラルキル基である）の誘導体など、置換および非置換のトリアジン誘導体もまた、アンモニア発生化合物として有用である。具体的な有用なトリアジン誘導体としては、ヘキサヒドロ−１，３，５−ｓ−トリアジンおよびアセトアルデヒドアンモニア三量体が挙げられる。
【００５３】
窒素含有硬化部位モノマー含有フルオロポリマーのみを含む、本発明のフルオロエラストマー組成物は、上述の硬化剤と共に１種または複数種の過酸化物硬化剤を使用して硬化することができる。適切な過酸化物硬化剤は一般に、国際公開第９９／４８９３９号パンフレットに記載の硬化剤など、硬化温度でフリーラジカルを発生する硬化剤である。それぞれが５０℃を超える温度で分解する、ジアルキル過酸化物およびビス（ジアルキル過酸化物）が特に好ましい。多くの場合において、ペルオキシ酸素原子に結合した第三級炭素原子を有する過酸化ジ−ｔ−ブチルを使用することが好ましい。この種類の最も有用な過酸化物としては、２，５−ジメチル−２，５−ジ（ｔ−ブチルパーオキシ）ヘキシン−３および２，５−ジメチル−２，５−ジ（ｔ−ブチルパーオキシ）ヘキサンが挙げられる。他の過酸化物は、ジクミルペルオキシド、過酸化ジベンゾイル、過安息香酸ｔ−ブチル、ａ，ａ’−ビス（ｔ−ブチルパーオキシ−ジイソプロピルベンゼン）、およびジ［１，３−ジメチル−３−（ｔ−ブチルパーオキシ）−ブチル］カーボネートなどの化合物から選択することができる。一般に、パーフルオロエラストマー１００部につき過酸化物約１〜３部が使用される。
【００５４】
本発明において有用な硬化剤の他の組み合わせは、一般式ＣＨ２＝ＣＨＲｆＣＨ＝ＣＨ２（式中、１つまたは複数のＨ原子が、Ｆなどのハロゲン原子で置換されてもよく、Ｒｆは、Ｃ１−Ｃ８直鎖状または分岐状および少なくとも部分的にフッ素化されたアルキレン、シクロアルキレン、またはオキシアルキレンである）を有する。同様に、ＣＨ２＝ＣＨＲｆ−のペンダント基を含有するポリマーも、本発明において硬化剤として有用である。かかる硬化剤は、例えば、米国特許第５，５８５，４４９号明細書に記載されている。
【００５５】
硬化剤の組み合わせは一般に、全フルオロポリマー量の約０．０１〜約１０モル％（さらに好ましくは、約０．１〜約５モル％）である。
【００５６】
フルオロポリマー組成物は、硬化性フルオロポリマー配合物に一般に用いられる補助剤のいずれかを含有することができる。例えば、硬化剤システムの成分として、フルオロポリマー組成物とブレンドされることが多い、ある材料は、過酸化物硬化剤と協力して有効な硬化を提供することができる多価不飽和化合物で構成される共架橋剤（ｃｏａｇｅｎｔ）（時に共硬化剤とも呼ばれる）である。これらの共架橋剤は、過酸化物硬化剤との組み合わせで特に有用である。共架橋剤は一般に、フルオロポリマー１００部につき共架橋剤０．１〜１０部（ｐｈｒ）、好ましくは１〜５ｐｈｒに等しい量で添加され得る。本発明で有用な共架橋剤の例としては、トリアリルシアヌレート；トリアリルイソシアヌレート；トリ（メチルアリル）イソシアヌレート；トリス（ジアリルアミン）−ｓ−トリアジン；亜リン酸トリアリル；Ｎ，Ｎ−ジアリルアクリルアミド；ヘキサアリルホスホルアミド；Ｎ，Ｎ，Ｎ’，Ｎ’−テトラアルキルテトラフタルアミド；Ｎ，Ｎ，Ｎ’，Ｎ’−テトラアリルマロンアミド；トリビニルイソシアヌレート；２，４，６−トリビニルメチルトリシロキサン；およびトリ（５−ノルボルネン−２−メチレン）シアヌレートが挙げられる。トリアリルイソシアヌレートが特に有用である。他の有用な共架橋剤としては、欧州特許出願公開第０６６１３０４Ａ１号明細書、欧州特許出願公開第０７８４０６４Ａ１号明細書、欧州特許出願公開第０７６９５２１Ａ１号明細書、および米国特許第５，５８５，４４９号明細書に開示されているビス−オレフィンが挙げられる。
【００５７】
このように、本発明の特定の組成物は、２種類以上のフルオロポリマー（少なくとも１つのフルオロポリマーが、窒素含有硬化部位モノマーから誘導される重合単位を含むという条件で）、アミジン硬化剤、フルオロポリマーのうちの１つまたは複数を架橋するように選択される過酸化物硬化剤、任意にトリアリルイソシアヌレートなどの共架橋剤を含有し得る。
【００５８】
それらが目的の動作条件に対して適切な安定性を有するという条件で、カーボンブラック、安定剤、可塑剤、潤滑剤、シリカおよびフルオロポリマー充填剤などの充填剤（例えば、ＰＴＦＥおよび／またはＰＦＡ（パーフルオロアルコキシ）充填剤）、およびフルオロポリマーの配合に通常使用される加工助剤などの添加剤を組成物に組み込むことができる。一部の実施形態において、組成物の透明性に悪影響を及ぼす添加剤は避けられる。特に、上述のようにパーフルオロポリエーテルを組み込むことによって、低温性能を高めることができる。
【００５９】
シリカおよび／またはカーボンブラック充填剤などの充填剤を使用して、組成物のモジュラス、引張り強さ、伸び率、硬度、摩耗抵抗、伝導率および加工性などの特性のバランスをとることができる。適切な例としては、デグサ社（Ｄｅｇｕｓｓａ  ＡＧ）から市販のアエロジル（Ａｅｒｏｓｉｌ）（登録商標）ヒュームドシリカおよびＮ−９９１、Ｎ−９９０、Ｎ−９０８、およびＮ−９０７と名付けられたＭＴブラック（ＭＴ  ｂｌａｃｋｓ）（ミディアムサーマルブラック）などのカーボンブラック；ＦＥＦＮ−５５０；大きな粒径のファーネスブラックが挙げられる。カーボンブラックを使用する場合、一般にフルオロポリマー１００部につき充填剤１〜７０部で十分である。
【００６０】
選択される本発明の実施形態の利点の１つは、透明なフルオロエラストマーまたはパーフルオロエラストマーである。当然のことながら、このタイプでは、透明性が混入物によって損なわれないのを確実にするために、フルオロポリマーを配合する際、グリース、オイル、埃、カーボンブラック等の充填剤は望ましくない。
【００６１】
１種または複数種の酸受容体も、配合物に添加することができる。しかしながら、抽出性金属化合物の存在が望ましくない場合（半導体用途など）、無機酸受容体の使用は最小限に抑えることができるか、または完全に避けることができる。通常使用される酸受容体としては、例えば、酸化亜鉛、水酸化カルシウム、炭酸カルシウム、酸化マグネシウム、二酸化ケイ素（シリカ）等が挙げられる。これらの化合物は一般に、硬化工程中に遭遇し得るような高温で、またはフルオロポリマーの最終用途の温度で発生し得る、ＨＦまたは他の酸を結合させるために、フルオロポリマー配合物中で使用される。
【００６２】
本発明の硬化性フルオロポリマー組成物は、過酸化物−硬化性フルオロポリマー組成物などの他の硬化性フルオロポリマー組成物と合わせることもできる。これらの更なる硬化性フルオロポリマー組成物には、コモノマーとして少量の硬化部位モノマーを使用することもできる。適切な硬化部位モノマーは、硬化剤（例えば、過酸化物）、好ましくは共架橋剤と合わせた場合に硬化組成物を提供するモノマーである。好ましくは、これらの硬化部位モノマーは、少なくとも１つのハロ基（例えば、ブロモ基またはヨード基）を含有する。
【００６３】
硬化性フルオロポリマー組成物は、１種または複数種のフルオロポリマー、触媒、いずれかの選択された添加剤、いずれかの更なる硬化剤（所望の場合には）、および他の補助剤（所望の場合には）を従来のゴム加工装置で混合することによって調製することができる。所望の量の配合成分および他の従来の補助剤または成分を未加硫フルオロカーボンゴムストックに添加し、密閉式混合機（例えば、バンバリーミキサー）、ロールミルなどの通常のゴム混合装置、または他の簡便な混合装置のいずれかを使用することによって、それと均質に混合または配合することができる。混合プロセス中の混合物の温度は一般に、組成物の硬化温度未満に安全に維持される。したがって、その温度は一般に、約１２０℃を超えないべきである。混合中、成分および補助剤をゴム全体に均一に分散させることが一般に好ましい。
【００６４】
次いで、押出し成形などによって（例えば、フィルム、チューブ、またはホースの形状に）または成形などによって（例えば、シートまたはＯリングの形状に）、混合物を加工かつ成形する。次いで、成形物品を加熱して、フルオロポリマー組成物を硬化し、硬化物品を形成することができる。
【００６５】
配合混合物の成形またはプレス加硫は通常、適切な圧力下で所望の時間で混合物を硬化するのに十分な温度で行われる。一般に、この温度は、約１分〜１５時間、一般に５分〜３０分間で約９５〜約２３０℃、好ましくは約１５０〜約２０５℃である。約７００ｋＰａ〜約２１，０００ｋＰａの圧力が通常、金型中の配合混合物に加えられる。金型は最初に、剥離剤でコーティングされ、焼付けされる場合がある。
【００６６】
次いで、成形混合物またはプレス加硫物品は通常、一般に物品の断面厚さと共に増加する、硬化を完了するのに十分な温度および時間で、通常約１５０〜約３００℃、一般に約２３０℃で、約２〜５０時間以上後硬化される（例えば、オーブン内で）。厚い部分に関しては、後硬化中の温度は通常、その範囲の下限から所望の最高温度まで徐々に上げられる。使用される最高温度は、好ましくは約３００℃であり、この値は約４時間以上維持される。この後硬化工程では一般に、架橋が完了し、硬化組成物から残留揮発物も放出され得る。適切な後硬化サイクルの一例は、６段階の条件を用いて窒素下での加熱に成形品をかけることを含む。最初に、温度を６時間にわたって２５℃から２００℃に上げ、次いで、成形品（ｐａｒｔｓ）を２００℃で１６時間保持し、その後、温度を２時間にわたって２００℃から２５０℃に上げる。次いで成形品を２５０℃で８時間維持し、その後、温度を２時間にわたって２５０℃から３００℃に上げる。次いで、成形品を３００℃で１６時間維持する。最後に、オーブンの熱を止めるなどによって、成形品を周囲温度に戻す。
【００６７】
本発明の光学的に透明なフルオロポリマーは本質的に、可視光（約３９０〜８００ナノメートル）に相当する波長範囲の電磁放射線を透過させることができる。一部の実施形態において、フルオロポリマーは一部の光をブロックし、少なくとも約２５％、３５％以上の光を透過する。一部の実施形態において、フルオロポリマーは約９５％未満、約７５％未満、またはそれ以下の光をブロックする。特定の実施形態において、約３５％〜約７５％の光がポリマーを通って透過され得る。これらの範囲は、その終点の間のすべてのレベルを包含する。より多くの光がブロックされる場合、フルオロポリマーは半透明であると説明することができる。本発明の一部の態様において、フルオロポリマーは、曇り度約５０％未満、独立して、約２５％を超える透明度を有する。
【００６８】
本発明のフルオロポリマーの光学的性質は、メリーランド州シルバースプリングの米国ビックガードナー社（ＢＹＫ−Ｇａｒｄｎｅｒ  ＵＳＡ，Ｓｉｌｖｅｒ  Ｓｐｒｉｎｇ，ＭＤ）からの「ヘーズ−ガード  プラス（ｈａｚｅ−ｇａｒｄ  ｐｌｕｓ）」光度計またはパーキンエルマー社（Ｐｅｒｋｉｎ  Ｅｌｍｅｒ）からのラムダ（Ｌａｍｂｄａ）２０ＵＶ−ＶＩＳ分光光度計を使用して、公知の方法を用いて測定することができる。その他の手引きは、ＡＳＴＭ  Ｄ−１０３３−Ｈａｚｅ  ａｎｄ  Ｌｕｍｉｎｏｕｓ  Ｔｒａｎｓｍｉｔｔａｎｃｅ  ｏｆ  ｔｒａｎｓｐａｒｅｎｔ  Ｐｌａｓｔｉｃｓの標準試験法およびＡＳＴＭ  Ｄ１００３−９２に記載されている。
【００６９】
本発明の種々の態様において、硬化剤組成物および／またはカチオンなどのその成分は、所望の物品および用途における悪影響を低減または排除するように選択される。
【００７０】
フルオロポリマー組成物は、特に透明なパーフルオロエラストマー物品が望まれる場合に、Ｏリング、ガスケット、管材料、およびシールなどの物品の製造において有用である。かかる物品は、種々の添加剤を有するフルオロポリマー組成物の配合物を圧力下で成形し、物品を硬化させ、次いで後硬化サイクルにそれをかけることによって製造される。無機酸受容体なしで配合された硬化性組成物は、半導体デバイスを製造するためのシールおよびガスケットなどの用途に、高温の自動車用途用のシールにおいて、特によく適している。
【００７１】
本発明のフルオロポリマー組成物は、光学的に透明であると工業的に説明される公知のフルオロポリマーよりも向上した（低い）圧縮永久ひずみを提供する。例えば、一部の実施形態では、本発明のフルオロエラストマー組成物は、３００℃などの極度に高い温度で試験した場合に、約５０％未満の圧縮永久ひずみを有する、透明なまたは水晶のように透明な材料を提供する。比較すると、市販されている公知の光学的に透明なフルオロエラストマーは、２５０℃までなどの低い温度で試験した場合に９０％に近い、劣る圧縮永久ひずみ抵抗を有する。
【００７２】
本発明は、以下の実施例によってさらに説明される。
【実施例】
【００７３】
試験方法
以下の実施例において、示される結果は、別段の指定がない限り以下の試験方法を用いて得られた。試験結果を以下の表に示す。
【００７４】
硬化レオロジー：ＡＳＴＭ  Ｄ  ５２８９−９３ａに従って１７７℃（別段の指定がない限り）、予熱なし、経過時間３０分、アーク０．５度にて、モンサント移動ダイレオメーター（Ｍｏｎｓａｎｔｏ  Ｍｏｖｉｎｇ  Ｄｉｅ  Ｒｈｅｏｍｅｔｅｒ）（ＭＤＲ）モデル２０００を使用して、未硬化の配合試料で、硬化レオロジー試験を行った。最小トルク（ＭＬ）と、プラトーまたは最大トルク（ｍａｘｉｍｕｍ  ｔｏｒｑｕｅ）が得られない場合に指定時間中に得られる最高トルク（ｈｉｇｈｅｓｔ  ｔｏｒｑｕｅ）（ＭＨ）の両方を測定した。トルクがＭＬを２単位超えて増加する時間（ｔｓ２）、トルクがＭＬ＋０．５（ＭＨ−ＭＬ）に等しい値に達する時間（ｔ’５０）、トルクがＭＬ＋０．９（ＭＨ−ＭＬ）に達する時間（ｔ’９０）も測定した。
【００７５】
プレス加硫：実施例で詳述されている種々の時間および温度に対して約６．９メガパスカル（ＭＰａ）でプレスすることによって、物理的性質測定のために１５０×１５０×２．０ｍｍシートを調製した。
【００７６】
後硬化：実施例に詳述されている、いくつかの異なるプログラムを用いて、プレス加硫試料シートを空気下にて熱にさらした。試験前に試料を周囲温度に戻した。
【００７７】
物理的強度：ＡＳＴＭダイＤでプレス加硫または後硬化シートから切断された試料について、ＡＳＴＭ  Ｄ  ４１２−９２を用いて、破断点引張強さ、破断点伸び、および１００％モジュラスを決定した。結果はポンド／平方インチ（ｐｓｉ）で記録し、記録されているＭＰａ値に変換した。
【００７８】
熱老化：プレス加硫および後硬化試料シートをダンベル（ｄｕｍｂｂｅｌｌ）に切断し、それを空気中にて３００℃で７０時間熱にさらし、次いでＡＳＴＭ  Ｄ  ５７３−９９による試験前に周囲温度に戻した。
【００７９】
硬度：Ａ−２型ショアーデュロメータ（Ｔｙｐｅ  Ａ−２  Ｓｈｏｒｅ  Ｄｕｒｏｍｅｔｅｒ）でＡＳＴＭ  Ｄ  ２２４０−８５方法Ａを用いて、試料を測定した。ショアＡスケールでのポイントで単位が記録される。
【００８０】
圧縮永久ひずみ：ＡＳＴＭ  ３９５−８９方法Ｂを用いて、Ｏリング試料を測定した。Ｏリングは、断面厚０．１３９インチ（３．５ｍｍ）を有した。永久ひずみのパーセンテージとして結果が記録される。
【００８１】
流体老化（Ｆｌｕｉｄ  Ａｇｉｎｇ）：プレス加硫および後硬化Ｏリング（または市販の比較用Ｏリング）を１２５℃で７０時間油圧油（テキサス州アーヴィングのエクソンモービル社（ＥｘｘｏｎＭｏｂｉｌ，Ｉｒｖｉｎｇ，ＴＸ）から市販のハイジェット  ＩＶＡ−プラス（ＨＩＪＥＴ  ＩＶＡ−ＰＬＵＳ））にさらし、次いで、ＡＳＴＭ  Ｄ  ４７１−９８による体積膨潤試験前に周囲温度に戻した。
【００８２】
別段の指定がない限り、実施例および明細書の残り部分におけるすべての部、パーセンテージ、比等は重量によるものであり、実施例で使用されるすべての試薬は、例えば、シグマ・アルドリッチ社（Ｓｉｇｍａ−Ａｌｄｒｉｃｈ  Ｃｏｍｐａｎｙ）（ミズーリ州セントルイス（Ｓａｉｎｔ  Ｌｏｕｉｓ，Ｍｉｓｓｏｕｒｉ））、アルドリッチ・ケミカル社（Ａｌｄｒｉｃｈ  Ｃｈｅｍｉｃａｌｓ）（ウィスコンシン州ミルウォーキー（Ｍｉｌｗａｕｋｅｅ，Ｗｉｓｃｏｎｓｉｎ））、フルカ社（Ｆｌｕｋａ）（スイスのブッフス（Ｓｗｉｔｚｅｒｌａｎｄ，Ｂｕｃｈｓ））などの一般の化学製品供給業者から得られたか、または入手可能であり、あるいは公知の方法によって合成することができる。
【００８３】
以下の略語が実施例で使用される。
【００８４】
【表１】
2008524375.tif 000010
【００８５】
実施例で使用されるオニウム塩の調製：
所望の量（ミリモル）の親アルコールをバイアルにおいて試薬用メタノール（アルドリッチ社（Ａｌｄｒｉｃｈ））中で５０重量％（ｗｔ％）に溶解し、等モル量のナトリウムメトキシド（メタノール中２５重量％；アルドリッチ社（Ａｌｄｒｉｃｈ））で滴定し、１０〜３０分間静置しておいた。等モル量の塩化オニウムを試薬用メタノール中で５０重量％に溶解し、バイアルを振盪しながらナトリウムアルコキシドの上記の溶液に添加した。この工程中に塩化ナトリウムが析出した。配合中に、２本ロールミル上のフルオロエラストマー自体に、溶液／スラリー全部を添加した。
【００８６】
オニウム塩の調製の詳細な実施例
メタノール中のＰｈＣ（ＣＦ３）２Ｏ  ＰＢｕ４塩２ミリモル（ｍｍｏｌ）を調製するために、１，１，１，３，３，３−ヘキサフルオロ−２−フェニル−２−プロパノール（０．４９ｇ；０．００２モル；アルドリッチ社（Ａｌｄｒｉｃｈ））を１０ｍＬバイアルでメタノール０．５ｇに溶解した。バイアルを穏やかにかき混ぜながら、室温にて、ナトリウムメトキシド（メタノール中の２５重量％溶液０．４３２ｇ；０．００２モル；アルドリッチ社（Ａｌｄｒｉｃｈ））を一滴ずつ添加した。わずかに発熱した。得られたナトリウムアルコキシドの溶液を室温で１０分間静置しておいた。別のバイアル中で、テトラブチルホスホニウムクロリド（０．５９ｇ；０．００２モル；フルカ社（Ｆｌｕｋａ））をメタノール０．６ｇに溶解した。上記で調製されたナトリウムアルコキシドの溶液に、この溶液を一滴ずつ、かき混ぜながら添加した。この工程中に白色の固体が沈殿した。沈殿固体を含む、テトラブチルホスホニウムアルコキシドを含有する、得られたバイアル自体を使用して、２本ロールミル上のパーフルオロエラストマーゴムに一滴ずつ添加した。
【００８７】
比較例Ａ
メタノール中のビス−テトラブチルホスホニウムパーフルオロアジペート１．８６ｍｍｏｌのメタノール溶液を添加して（１．５ｐｈｒ）、フルオロポリマーＢ（１００グラム（ｇ））を２本ロールミルで配合した。「アエロジル（Ａｅｒｏｓｉｌ）Ｒ−９７２」１．５ｐｈｒおよび「Ｎ−９９０」カーボンブラック１５ｐｈｒもまた混合物中に配合した。
【００８８】
１．８６ｍｍｏｌ／ゴム１００部（ｍｍｈｒ）レベルで、２−２１４Ｏリング金型中で、記載のコンパウンドを１８８℃で１５分間成形した。次いで、プログラムされたオーブン内で強制空気下にて、Ｏリング成形品を後硬化した。オーブンのプログラムは、４５分間にわたり室温から１７５℃であり、１７５℃で１６時間維持され、次いで、３０分間にわたって２００℃に上昇し、２００℃で４時間維持され、次いで、３０分間にわたって２５０℃に上昇し、２５０℃で４時間維持され、３０分間にわたり２７０℃に上昇し、２７０℃で８時間維持された。
【００８９】
Ｏリングの圧縮永久ひずみを測定し、４８％であった。Ｏリングの一部は、体積膨潤について流体老化（Ｆｌｕｉｄ  Ａｇｉｎｇ）の下でも試験した。
【００９０】
比較例Ｂ
ＰＨＩ（２．５ｇ）、ＴＢＰＣ（２．５ｇ）、「Ｎ−９９０」カーボンブラック（３０ｇ）および「アエロジル（Ａｅｒｏｓｉｌ）Ｒ９７２」シリカ（１．５ｇ）を添加して、フルオロポリマーＢ（１００ｇ）を２本ロールミル上で配合した。
【００９１】
市販の比較例
現在市販されているデータシートから、以下のデータがとられ、そのデータは、市販のパーフルオロエラストマー圧縮永久ひずみを表すことが意味される。市販のＯリングのデータを以下に示した。
【００９２】
比較例Ｃ
パーフルオロエラストマー「ケムラッツ（ＣＨＥＭＲＡＺ）ＨＴ３００」（ペンシルバニア州カルプスビルのグリーン・ツィード社（Ｇｒｅｅｎｅ  Ｔｗｅｅｄ，Ｃｕｌｐｓｖｉｌｌｅ，ＰＡ））
【００９３】
比較例Ｄ
パーフルオロエラストマー「カルレッツ・サハラ（ＫＡＬＲＥＺ  ＳＡＨＡＲＡ）８４７５」（デラウェア州ウィルミントンのデュポン社（ＤｕＰｏｎｔ，Ｗｉｌｍｉｎｇｔｏｎ，ＤＥ））
【００９４】
比較例Ｅ
カーボンブラック充填パーフルオロエラストマー「カルレッツ（ＫＡＬＲＥＺ）４０７９」（デラウェア州ウィルミントンのデュポン社（ＤｕＰｏｎｔ，Ｗｉｌｍｉｎｇｔｏｎ，ＤＥ））
【００９５】
比較例Ｆ
パーフルオロエラストマー「コンパウンド（ＣＯＭＰＯＵＮＤ）ＦＦ−２００−７５」（ケンタッキー州レキシントンのパーカー社（Ｐａｒｋｅｒ，Ｌｅｘｉｎｇｔｏｎ，ＫＹ））
【００９６】
実施例１
１０ｍＬバイアル中でメタノール中の２５％ナトリウムメトキシドでＰＨＩ２ｍｍｏｌを中和することによって調製されたＳＰＨＩ２ミリモルのメタノール溶液を添加して、２本ロールミル上でフルオロポリマーＡ（１００ｇ）を配合した。
【００９７】
２ｍｍｈｒレベルで、記載のコンパウンドを１９０℃で１５分間プレス加硫した。空気中での後硬化工程（４５分間にわたって室温から１７５℃、１７５℃で１６時間維持され、次いで２時間にわたって３００℃に上昇、３００℃で６時間維持された）の後、コンパウンドは、１５５６ｃｍ−１でＦＴ−ＩＲによって証明されるように、はっきりとトリアジン架橋を生じた。プレス加硫および後硬化試験スラブから切断されたダンベルで物理的性質を測定した。圧縮永久ひずみをたわみ２５％で測定した。Ｏリングは水晶のように透明であった。
【００９８】
実施例２
使用された硬化剤がＳＨＩであることを除いては、実施例１と同じ手順でフルオロポリマーＡを使用した。実施例１と同じプレス加硫および後硬化プログラムを用いた。後硬化後、１５５６ｃｍ−１での強いトリアジンシグナルが示された。「トリアジン比」は、１５５６ｃｍ−１でのトリアジンピーク面積と、１０００倍された２２００〜２７００ｃｍ−１のＣ−Ｆ倍音（ｏｖｅｒｔｏｎｅ）下の面積との比として定義される。「トリアジン比」は６０．４であった。試料は光学的に透明であった。
【００９９】
実施例３
使用された硬化剤のナトリウムイオンがセシウムイオンで置換されていることを除いては、実施例１と同じ手順でフルオロポリマーＡを使用した。セシウム塩は以下のように調製した。Ｃｓ２ＣＯ３（１ｍｍｏｌ，０．３３ｇ）をメタノール１ｍＬ中でスラリーにし、続いてＰＨＩ（２ｍｍｏｌ，０．４９ｇ）を一滴ずつ添加した。ガスの発生が目に見え、フラスコがわずかに温まり、それは反応を表す。実施例１と同様に、２本ロールミル上で実施例１のフルオロエラストマーゴム１００ｇとこのスラリーを配合した。実施例１と同じプレス加硫および後硬化プログラムを用いた。実施例１の後硬化処理後、１５５６ｃｍ−１での強いトリアジンシグナルが示された。試料は非常にわずかに黄色であったが、光学的に透明であった。
【０１００】
実施例４
ＴＭＡＰＨＩ２ｍｍｏｌのメタノール溶液を添加して、フルオロポリマーＢ（１００ｇ）を２本ロールミル上で配合した。充填剤は添加しなかった。１０ｍＬバイアルにおいて５０重量％メタノール中にＰＨＩ２ｍｍｏｌを溶解し、等モル量のナトリウムメトキシド（メタノール中で５０重量％）で滴定し、１０分間静置しておくことによって、ＴＭＡＰＨＩを調製した。５０％メタノール中の塩化テトラメチルアンモニウム２ｍｍｏｌ（マサチューセッツ州ウォードヒルのアルファ・エイサー社（Ａｌｆａ  Ａｅｓａｒ，Ｗａｒｄ  Ｈｉｌｌ，ＭＡ）から市販）をこのＳＰＨＩ塩に添加し、バイアルを振とうした。塩化ナトリウムが析出したが、スラリー全部を２本ロールミル自体に添加した。レオロジー試験の実施後、試料はアンバーブラウンであった。
【０１０１】
実施例５Ａ〜５Ｃ
硬化剤触媒がＴＢＰＰＨＩであることを除いては、実施例４と同様にフルオロポリマーＡ（１００ｇ）を硬化剤触媒と配合した。テトラブチルホスホニウムクロリド（スイスのブッフス（Ｓｗｉｔｚｅｒｌａｎｄ，Ｂｕｃｈｓ）のフルカ社（Ｆｌｕｋａ））を塩化テトラメチルアンモニウムの代わりに使用したことを除いては、触媒を実施例４と同様に製造した。「Ｎ９９０」カーボンブラック充填剤（３０ｐｈｒ）を３種のすべての試料に配合した。実施例５Ａは触媒２ｍｍｏｌを使用して製造し、５Ｂでは触媒２．５ｍｍｏｌを使用し、５Ｃでは触媒３ｍｍｏｌを使用した。
【０１０２】
実施例６
硬化剤触媒がＴＢＰＨＩであることを除いては、実施例５と同様に、フルオロポリマーＡ（１００ｇ）を硬化剤触媒２ｍｍｏｌと配合した。ＰＨＩの代わりにＨＩを使用したことを除いては、実施例５と同様に触媒を調製した。レオロジー試験の実施後、試料はアンバーブラウンであった。
【０１０３】
実施例７
硬化前に、実施例５の触媒１ｐｈｒおよび「Ｎ−９９０」カーボンブラック３０ｐｈｒとフルオロポリマーを配合したことを除いては、実施例５と同様にフルオロポリマーＢ（１００ｇ）を配合した。プレス加硫を１８８℃で１０分間行った。後硬化プログラムは、４５分間にわたって室温から２００℃に上昇し、２００℃で２時間維持し、３０分間にわたり２００℃から２５０℃に上昇し、２５０℃で２時間維持し、３０分間にわたり２５０℃から３００℃に上昇し、３００℃で４時間維持し、１時間にわたって室温に冷却した。
【０１０４】
実施例８
実施例６の触媒１．２ｐｈｒおよび「Ｎ−９９０」カーボンブラック３０ｐｈｒとフルオロポリマーを配合したことを除いては、実施例６と同様にフルオロポリマーＢ（１００ｇ）を配合した。実施例７と同様に、プレス加硫および後硬化を行った。
【０１０５】
実施例９
フルオロポリマーを更なるＣａ（ＯＨ）２６ｇと配合したことを除いては、比較例Ｂと同様にフルオロポリマーＢ（１００ｇ）を配合した。
【０１０６】
実施例１０
フルオロポリマーを更なるＭｇＯ  ３ｇと配合したことを除いては、実施例９と同様にフルオロポリマーＢ（１００ｇ）を配合した。
【０１０７】
実施例１１
ＴＢＰＣ塩化オニウムの代わりにＴＰＢＰＣ塩化オニウムを使用し、充填剤を使用しなかったことを除いては、実施例１０と同様にフルオロポリマーＢ（１００ｇ）を配合した。
【０１０８】
実施例１２
充填剤を添加したことを除いては、実施例１０と同様にフルオロポリマーＢ（１００ｇ）を配合した。使用した充填剤は、「Ｎ−９９０」カーボンブラック（３０ｇ）および「アエロジル（Ａｅｒｏｓｉｌ）Ｒ−９７２」シリカ（１．５ｇ）であった。
【０１０９】
実施例１３
ＴＭＡＰＨＩ２．５ｍｍｏｌのメタノール溶液および充填剤を添加して、２本ロールミル上でフルオロポリマーＢ（１００ｇ）を配合した。使用した充填剤は、「Ｎ−９９０」カーボンブラック（３０ｇ）および「アエロジル（Ａｅｒｏｓｉｌ）Ｒ−９７２」シリカ（１．５ｇ）であった。ＴＭＡＰＨＩは、実施例４と同様に調製した。プレス加硫を１７７℃で１５分間行った。後硬化プログラムは、４５分間にわたって室温から２００℃に上昇し、２００℃で２時間維持し、３０分間にわたり２００℃から２５０℃に上昇し、２５０℃で２時間維持し、３０分間にわたり２５０℃から３００℃に上昇し、３００℃で４時間維持し、１時間にわたって室温に冷却した。
【０１１０】
【表２】
2008524375.tif 000011
【０１１１】
実施例１〜４は、１７７℃ではなく１９０℃で行った。
【０１１２】
【表３】
2008524375.tif 000012
【０１１３】
表３において、「ｎｍ」は、試料が測定されていないことを示し、特定の実施例において別段の指定がない限り、２１４Ｏリングで圧縮永久ひずみを行った。比較例Ｃ〜Ｆのデータは、現在市販されているデータシートからとり、市販のパーフルオロエラストマー圧縮永久ひずみレベルを表すと考えられる。
【０１１４】
【表４】
2008524375.tif 000013
【０１１５】
この結果から、アルコキシド硬化触媒を使用して調製された組成物は、競合する市販の組成物に対して、またはアジペート硬化触媒を使用して調製された組成物に対して、著しく向上した特性を示すことが実証されている。最も注目すべきことには、アルコキシド硬化触媒は、かなり良い（低い）圧縮永久ひずみ値を示し、油圧油においてかなり低い体積膨潤を示した。
【０１１６】
本発明の多くの実施形態が説明されている。それにもかかわらず、本発明の精神および範囲から逸脱することなく、種々の変更を加えることができることは理解されよう。
【国際調査報告】
2008524375.tif 000018
2008524375.tif 000019
2008524375.tif 000020